"ポリアミド樹脂100質量部に対して、平均繊維径が10μm以下のセルロース繊維0.01~50質量部を含有し、色調を示すL値が20以上、a値が10以下、b値が20以下であることを同時に満足することを特徴とするポリアミド樹脂組成物。ポリアミド樹脂を構成するモノマーと、平均繊維径が10μm以下のセルロース繊維の水分散液とを混合し、酸触媒を添加せずに重合反応を行うことにより得られたものである、請求項1記載のポリアミド樹脂組成物。荷重1.8MPa時の熱変形温度が50°C以上である、請求項1又は2に記載のポリアミド樹脂組成物。MD方向における線膨張係数20~150°Cの領域での平均値を算出するものが120×10-61/°C以下である、請求項1又は2に記載のポリアミド樹脂組成物。荷重1.8MPa時の熱変形温度が50°C以上であり、MD方向における線膨張係数20~150°Cの領域での平均値を算出するものが120×10-61/°C以下である、請求項1又は2に記載のポリアミド樹脂組成物。荷重1.8MPa時の熱変形温度が65°C以上である、請求項1又は2に記載のポリアミド樹脂組成物。MD方向における線膨張係数20~150°Cの領域での平均値を算出するものが80×10-61/°C以下である、請求項1又は2に記載のポリアミド樹脂組成物。荷重1.8MPa時の熱変形温度が65°C以上であり、MD方向における線膨張係数20~150°Cの領域での平均値を算出するものが80×10-61/°C以下である、請求項1又は2に記載のポリアミド樹脂組成物。ポリアミド樹脂がナイロン11又はナイロン12である、請求項1~5のいずれかに記載のポリアミド樹脂組成物。ポリアミド樹脂がナイロン6又はナイロン66である、請求項1~2、6~8のいずれかに記載のポリアミド樹脂組成物。請求項1~10のいずれかに記載のポリアミド樹脂組成物を製造するための方法であって、ポリアミド樹脂を構成するモノマーと、平均繊維径が10μm以下のセルロース繊維の水分散液とを混合し、酸触媒を添加せずに重合反応を行うことを特徴とするポリアミド樹脂組成物の製造法。本発明は、上記の問題点を解決するものであり、ポリアミド樹脂中にセルロース繊維が凝集することなく均一に分散され、機械的特性や耐熱性が向上し、さらには着色も抑えられた色調の良いポリアミド樹脂組成物及び該樹脂組成物の製造法を提供することを目的とするものである。本発明者らは、前記課題を解決するために鋭意研究を重ねた結果、本発明に到達した。すなわち、本発明の要旨は、下記の通りである。1ポリアミド樹脂100質量部に対して、平均繊維径が10μm以下のセルロース繊維0.01~50質量部を含有し、色調を示すL値が20以上、a値が10以下、b値が20以下であることを同時に満足することを特徴とするポリアミド樹脂組成物。2ポリアミド樹脂を構成するモノマーと、平均繊維径が10μm以下のセルロース繊維の水分散液とを混合し、酸触媒を添加せずに重合反応を行うことにより得られたものである、1記載のポリアミド樹脂組成物。3荷重1.8MPa時の熱変形温度が50°C以上である、1又は2に記載のポリアミド樹脂組成物。4MD方向における線膨張係数20~150°Cの領域での平均値を算出するものが120×10-61/°C以下である、1又は2に記載のポリアミド樹脂組成物。5荷重1.8MPa時の熱変形温度が50°C以上であり、MD方向における線膨張係数20~150°Cの領域での平均値を算出するものが120×10-61/°C以下である、1又は2に記載のポリアミド樹脂組成物。6荷重1.8MPa時の熱変形温度が65°C以上である、1又は2に記載のポリアミド樹脂組成物。7MD方向における線膨張係数20~150°Cの領域での平均値を算出するものが80×10-61/°C以下である、1又は2に記載のポリアミド樹脂組成物。8荷重1.8MPa時の熱変形温度が65°C以上であり、MD方向における線膨張係数20~150°Cの領域での平均値を算出するものが80×10-61/°C以下である、1又は2に記載のポリアミド樹脂組成物。9ポリアミド樹脂がナイロン11又はナイロン12である、1~5のいずれかに記載のポリアミド樹脂組成物。10ポリアミド樹脂がナイロン6又はナイロン66である、1~2、6~8のいずれかに記載のポリアミド樹脂組成物。11上記1~10のいずれかに記載のポリアミド樹脂組成物を製造するための方法であって、ポリアミド樹脂を構成するモノマーと、平均繊維径が10μm以下のセルロース繊維の水分散液とを混合し、酸触媒を添加せずに重合反応を行うことを特徴とするポリアミド樹脂組成物の製造法。本発明のポリアミド樹脂組成物は、平均繊維径が10μm以下のセルロース繊維を含有し、樹脂組成物中に該セルロース繊維が凝集することなく均一に分散されているため、強度、線膨張係数等の機械的特性や耐熱性が向上したものである。さらに、酸触媒を添加せずに得られたものであるため、セルロース繊維の着色が抑えられ、色調も良好なものである。そして、本発明のポリアミド樹脂組成物は、セルロース繊維の含有量が比較的少量であっても、ポリアミド樹脂組成物の機械的特性や耐熱性を向上させることが可能となる。このため、本発明のポリアミド樹脂組成物は、射出成形、押出成形、発泡成形等の成形法により各種の成形体を得ることが可能となり、様々な用途に使用することが可能となる。また、本発明のポリアミド樹脂組成物の製造法は、ポリアミド樹脂を構成するモノマーとセルロース繊維を添加し、酸触媒を添加することなく重合反応を行うものであるため、セルロース繊維が凝集状態のままポリアミド樹脂中に含有されることがなく、セルロース繊維が均一に分散された本発明のポリアミド樹脂組成物を得ることができ、さらに、セルロース繊維の着色も抑えられ、色調に優れたポリアミド樹脂組成物を得ることができる。以下、本発明を詳細に説明する。本発明で用いるポリアミド樹脂は、アミノ酸、ラクタムあるいはジアミンとジカルボン酸とから形成されるアミド結合を有する重合体をいうものである。このようなポリアミド樹脂を形成するモノマーの例として、アミノ酸としては、6-アミノカプロン酸、11-アミノウンデカン酸、12-アミノドデカン酸、パラアミノメチル安息香酸などが挙げられる。ラクタムとしては、ε-カプロラクタム、ω-ラウロラクタムなどが挙げられる。ジアミンとしては、テトラメチレンジアミン、ヘキサメチレンジアミン、ノナンメチレンジアミン、デカンメチレンジアミン、ウンデカメチレンジアミン、ドデカメチレンジアミン、2,2,4-/2,4,4-トリメチルヘキサメチレンジアミン、5-メチルノナメチレンジアミン、2,4-ジメチルオクタメチレンジアミン、メタキシリレンジアミン、パラキシリレンジアミン、1,3-ビスアミノメチルシクロヘキサン、1-アミノ-3-アミノメチル-3,5,5-トリメチルシクロヘキサン、3,8-ビスアミノメチルトリシクロデカン、ビス4-アミノシクロヘキシルメタン、ビス3-メチル-4-アミノシクロヘキシルメタン、2,2-ビス4-アミノシクロヘキシルプロパン、ビスアミノプロピルピペラジン、アミノエチルピペラジンなどが挙げられる。ジカルボン酸としてはアジピン酸、スベリン酸、アゼライン酸、セバシン酸、ドデカン二酸、テレフタル酸、イソフタル酸、ナフタレンジカルボン酸、2-クロロテレフタル酸、2-メチルテレフタル酸、5-メチルイソフタル酸、5-ナトリウムスルホイソフタル酸、ヘキサヒドロテレフタル酸、ヘキサヒドロイソフタル酸、ジグリコール酸などが挙げられる。より具体的には、本発明で用いるポリアミド樹脂としては、ポリカプロアミドナイロン6、ポリテトラメチレンアジパミドナイロン46、ポリヘキサメチレンアジパミドナイロン66、ポリヘキサメチレンセバカミドナイロン610、ポリヘキサメチレンドデカミドナイロン612、ポリウンデカメチレンアジパミドナイロン116、ポリウンデカンアミドナイロン11、ポリドデカンアミドナイロン12、ポリトリメチルヘキサメチレンテレフタルアミドナイロンTMHT、ポリヘキサメチレンテレフタルアミドナイロン6T、ポリヘキサメチレンイソフタルアミドナイロン6I、ポリヘキサメチレンテレフタル/イソフタルアミドナイロン6T/6I、ポリビス4-アミノシクロヘキシルメタンドデカミドナイロンPACM12、ポリビス3-メチル-4-アミノシクロヘキシルメタンドデカミドナイロンジメチルPACM12、ポリメタキシリレンアジパミドナイロンMXD6、ポリノナメチレンテレフタルアミドナイロン9T、ポリデカメチレンテレフタルアミドナイロン10T、ポリウンデカメチレンテレフタルアミドナイロン11T、ポリウンデカメチレンヘキサヒドロテレフタルアミドナイロン11THが挙げられ、これらの共重合体や混合物であってもよい。中でも特に好ましいポリアミド樹脂は、ナイロン6、ナイロン66、ナイロン11、ナイロン12、およびこれらの共重合体や混合物である。本発明のポリアミド樹脂組成物は、上記したようなポリアミド樹脂とセルロース繊維を含有し、酸触媒を含有しないものである。本発明で用いられるセルロース繊維としては、木材、稲、綿、ケナフ、バガス、アバカ、麻などに由来するものの他にバクテリアセルロース、バロニアセルロース、ホヤセルロースなど生物由来のものも含まれる。また、再生セルロース、セルロース誘導体なども含まれる。本発明のポリアミド樹脂組成物は、セルロース繊維を含有することによって、強度、線膨張係数等の機械的特性や耐熱性が向上したものとなる。樹脂組成物の機械的特性や耐熱性を十分に向上させるには、セルロース繊維を凝集させることなく、樹脂中に均一に分散させることが必要である。そのためにはポリアミド樹脂に対するセルロース繊維の分散性や、ポリアミド樹脂とセルロース繊維の親和性が重要である。また、セルロース繊維が有する水酸基などの性質をできるだけ発揮させるためには、セルロース繊維の表面積を増やすことが重要である。このため、できるだけ微細化されたセルロース繊維を使用することが必要となる。したがって、本発明においては、セルロース繊維として、平均繊維径が10μm以下のものを用いることが必要であり、中でも平均繊維径は500nm以下であることが好ましく、さらには、300nm以下であることが好ましく、より好ましくは100nm以下である。平均繊維径が10μmを超えるセルロース繊維では、セルロース繊維の表面積を増やすことができず、ポリアミド樹脂や、ポリアミド樹脂を形成するモノマーに対する分散性や親和性を向上させることが困難となる。平均繊維径の下限は特に限定するものではないが、セルロース繊維の生産性を考慮すると4nm以上とすることが好ましい。このような平均繊維径が10μm以下のセルロース繊維以下、セルロース繊維Aと称することがあるとしては、セルロース繊維を引き裂くことによってミクロフィブリル化したものが好ましい。ミクロフィブリル化する手段としては、ボールミル、石臼粉砕機、高圧ホモジナイザー、ミキサーなど各種粉砕装置を使用することができる。セルロース繊維Aとしては、市販されているものとして、例えば、ダイセルファインケム社製のセリッシュを用いることができる。また、セルロース繊維Aとして、セルロース繊維を使用した繊維製品の製造工程において、屑糸として出されたセルロース繊維の集合体を使用することもできる。繊維製品の製造工程とは紡績時、織布時、不織布製造時、そのほか繊維製品の加工時などが挙げられる。これらのセルロース繊維の集合体は、セルロース繊維がこれらの工程を経た後に屑糸となったものであるため、セルロース繊維が微細化したものとなっている。また、セルロース繊維Aとして、バクテリアが産出するバクテリアセルロースを使用することもでき、例えば、アセトバクター属の酢酸菌を生産菌として産出されたものを使用することができる。植物のセルロースは、セルロースの分子鎖が収束したもので、非常に細いミクロフィブリルが束になって形成されているものであるのに対し、酢酸菌より産出されたセルロースはもともと幅20~50nmのリボン状であり、植物のセルロースと比較すると極めて細い網目状を形成している。また、セルロース繊維Aとして、N-オキシル化合物の存在下にセルロース繊維を酸化させた後に、水洗、物理的解繊工程を経ることにより得られる、微細化されたセルロース繊維を使用してもよい。N-オキシル化合物としては各種あるが、たとえばCellulose19985,153-164に示されているような2,2,6,6-Tetramethylpiperidine-1-oxylradical以下TEMPOと記すなどが好ましい。このような化合物を触媒量の範囲で反応水溶液に添加する。この水溶液に共酸化剤として次亜塩素酸ナトリウムや亜塩素酸ナトリウムを加え、臭化アルカリ金属を加えることにより反応を進行させる。水酸化ナトリウム水溶液などのアルカリ性の化合物を添加してpHを10付近に保持し、pHの変化が見られなくなるまで反応を継続する。反応温度は室温で構わない。反応後、系内に残存するN-オキシル化合物を除去することが好ましい。洗浄はろ過、遠心分離など各種方法を採用することができる。その後、上記したような各種粉砕装置を用い、物理的な解繊工程を経ることで微細化されたセルロース繊維Aを得ることができる。本発明において、樹脂組成物中に含有されているセルロース繊維の平均繊維径の測定方法は以下のとおりである。凍結ウルトラミクロトームを用いて樹脂組成物または樹脂組成物からなる成形体から厚さ100nmの切片を採取し、OsO4四酸化オスミウムで切片染色を実施後、透過型電子顕微鏡日本電子社製JEM-1230を用いて観察を行う。電子顕微鏡画像からセルロース繊維単繊維の長手方向に対する垂直方向の長さを測定する。このとき、垂直方向の長さのうち最大のものを繊維径とする。同様にして10本のセルロース繊維単繊維の繊維径を測定し、10本の平均値を算出したものを平均繊維径とする。なお、セルロース繊維の繊維径が大きいものについては、ミクロトームにて10μmの切片を切り出したものか、樹脂組成物または樹脂組成物からなる成形体をそのままの状態で、実体顕微鏡OLYMPUSSZ-40を用いて観察を行い、得られた画像から上記と同様にして繊維径を測定し、平均繊維径を求める。また、本発明における樹脂組成物中に含有されているセルロース繊維の長さは、上記のようにして平均繊維径を測定する際に求めることができ、電子顕微鏡画像におけるセルロース繊維単繊維の長手方向の長さをいう。そして、繊維径と同様に、10本のセルロース繊維単繊維の長さを測定し、10本の平均値を算出したものを平均繊維長とする。本発明におけるセルロース繊維は、上記した平均繊維径と平均繊維長との比であるアスペクト比平均繊維長/平均繊維径が10以上であることが好ましく、中でも50以上、さらには100以上であることが好ましい。アスペクト比が10以上であることにより、ポリアミド樹脂組成物の機械的特性が向上しやすく、より強度が高く、線膨張係数が低いものとすることができる。なお、本発明のポリアミド樹脂組成物は、後述するような本発明の製造法により得ることにより、セルロース繊維Aがアスペクト比100以上のものであっても、樹脂中に均一に分散させることが可能となる。本発明のポリアミド樹脂組成物中のセルロース繊維Aの含有量は、ポリアミド樹脂100質量部に対して、0.01~50質量部であることが必要であり、中でも0.05~30質量部であることが好ましく、さらには0.1~20質量部であることが好ましく、より好ましくは0.1~10質量部である。セルロース繊維Aの含有量がポリアミド樹脂100質量部に対して0.01質量部未満である場合は、上記したようなセルロース繊維Aを含有する効果、すなわち機械的特性や耐熱性を向上する効果を奏することができない。一方、セルロース繊維Aの含有量がポリアミド樹脂100質量部に対して50質量部を超える場合は、セルロース繊維Aを樹脂組成物中に含有させることが困難となったり、得られた樹脂組成物を射出成形等の成形時に高温で熱処理すると変色が生じることとなる。本発明のポリアミド樹脂組成物を、後述するような本発明の製造法で得ることにより、セルロース繊維Aの含有量が少量であっても、それがポリアミド樹脂中に均一に分散されるので、ポリアミド樹脂組成物には、十分な機械的特性や耐熱性の向上効果が得られる。つまり、ポリアミド樹脂を構成するモノマーと、平均繊維径が10μm以下のセルロース繊維の水分散液とを混合し、重合反応を行うことが重要である。これにより、セルロース繊維Aの含有量が、ポリアミド樹脂100質量部に対して0.01~10質量部の範囲のものであっても、ポリアミド樹脂組成物は、強度が高く、線膨張係数が低く、機械的特性に優れるとともに耐熱性にも優れたものとなる。そして、本発明のポリアミド樹脂組成物は着色が抑えられ、色調に優れており、それを示す指標として、色調を示すL値が20以上、a値が10以下、b値が20以下であることを同時に満足するものである。つまり、色調を示す指標として、ハンターの色差式の明度指数L、色座標a、色座標bがある。本発明のポリアミド樹脂組成物は、L値が20以上、a値が10以下、b値が20以下の全てを満足することが必要である。中でもL値が30以上、a値が7以下、b値が20以下の全てを満足することが好ましく、さらにはL値が40以上、a値が5以下、b値が20以下の全てを満足することが好ましい。L値が20未満であると、ほぼ黒色の色味になり、a値が10より大きいと赤みがかった色味になり、b値が20より大きいと黄みがかった色味になり、色調が悪いものとなる。また、L値、a値、b値のいずれか1つでも満足しない樹脂組成物の場合であっても、樹脂組成物全体の色調が悪いものとなる。本発明で色調を示す指標であるL値、a値、b値ハンターの色差式の明度指数L、色座標a、色座標bは、以下のようにして測定するものである。ポリアミド樹脂組成物として、直径7mm穴のスクリーンをセットしたダイコー精機社製DAS-20型粉砕機で、あらかじめ粉砕したペレット状のものを試料とし、この試料を日本電色社製の分光色差計SE-6000付属品であるペレット測定用セル直径35mm×高さ15mmに充填し、分光色差計SE-6000を用いて測定する。このとき、光源はC-2光源で反射測定する。本発明のポリアミド樹脂組成物を上記のような優れた色調のものとするには、後述するような本発明の製造法で得ることにより可能となる。つまり、酸触媒を含有させることなく重合反応を行うことが重要である。酸触媒を含有していないことにより、セルロース繊維自体の分解着色を抑えることが可能となる。さらには、酸触媒を含有させることなく重合反応を行うことにより、得られる樹脂組成物の耐熱性、機械的特性も向上する。このような耐熱性、機械的特性の向上効果は、特にセルロース繊維の含有量が5質量部以上の場合に顕著に現れる。なお、本発明でいう酸触媒は、酸解離定数であるpKaが2以下の強酸で重合反応のような化学反応の反応速度を速める物質をいうものである。より具体的には、硫酸、塩酸、リン酸、亜リン酸などが挙げられ、これらの混合物であってもよい。セルロース繊維は水との親和性が非常に高く、平均繊維径が小さいほど水に対して良好な分散状態を保つことができる。また、水を失うと水素結合により強固にセルロース繊維同士が凝集し、一旦凝集すると凝集前と同様の分散状態をとることが困難となる。特にセルロース繊維の平均繊維径が小さくなるほどこの傾向が顕著となる。したがって、セルロース繊維は水を含んだ状態でポリアミド樹脂と複合化することが好ましい。また、重合時に酸触媒を添加せずに重合反応を行うことが好ましく、このような方法により、セルロース繊維Aが凝集することなく均一に分散したポリアミド樹脂組成物を得ることが可能となり、重合時に酸触媒でセルロースが分解着色することなく、機械的特性と耐熱性が向上し、かつ色調に優れた樹脂組成物とすることができる。したがって、本発明のポリアミド樹脂組成物は、ポリアミド樹脂を構成するモノマーと、平均繊維径が10μm以下のセルロース繊維の水分散液とを混合し、酸触媒を添加せずに重合反応を行うことにより得られたものであることが好ましい。また、以上のようなポリアミド樹脂とセルロース繊維Aを含有する本発明のポリアミド樹脂組成物は、数平均分子量が1万~10万であることが好ましい。数平均分子量が1万未満である場合には、樹脂組成物の機械的特性が低くなるので好ましくない。一方、数平均分子量が10万を超える場合には、樹脂組成物の成形性が急速に低下するので好ましくない。なお、数平均分子量は、後述する実施例にて記載の方法にて測定するものである。本発明のポリアミド樹脂組成物は耐熱性にも優れる。耐熱性を示す指標として、熱変形温度がある。本発明のポリアミド樹脂組成物は、荷重1.8MPa時の熱変形温度が50°C以上であることが好ましく、中でも60°C以上、さらには70°C以上であることが好ましい。荷重1.8MPa時の熱変形温度が50°C未満であると、十分な耐熱性を有しておらず、様々な用途に使用することが困難となる。荷重1.8MPa時の熱変形温度は、ポリアミド樹脂としてナイロン6やナイロン66を用いた場合は、65°C以上であることが好ましく、中でも70°C以上で、さらには80°C以上であることが好ましい。また、ナイロン11やナイロン12を用いた場合は、50°C以上であることが好ましく、中でも55°C以上であることが好ましい。また、本発明のポリアミド樹脂組成物は、荷重0.45MPa時の熱変形温度が148°C以上であることが好ましく、中でも155°C以上、さらには180°C以上であることが好ましい。荷重0.45MPa時の熱変形温度が148°C未満であると、十分な耐熱性を有しておらず、様々な用途に使用することが困難となる。荷重0.45MPa時の熱変形温度は、ポリアミド樹脂としてナイロン6やナイロン66を用いた場合は、180°C以上であることが好ましく、中でも190°C以上であることが好ましい。また、ナイロン11やナイロン12を用いた場合は、148°C以上であることが好ましく、中でも150°C以上であることが好ましい。なお、本発明における熱変形温度は、後述する曲げ強度、曲げ弾性率を測定する際に作製する試験片と同様のものを用い、ASTMD648に基づいて測定するものである。このとき、荷重は1.8MPaと0.45MPaで測定する。本発明のポリアミド樹脂組成物は機械的特性にも優れる。機械的特性を示す指標として、線膨張係数や強度がある。本発明のポリアミド樹脂組成物は、MD方向における線膨張係数が、120×10-61/°C以下であることが好ましく、中でも100×10-61/°C以下であることが好ましく、さらには80×10-61/°C以下であることが好ましい。MD方向における線膨張係数が、120×10-61/°Cを超えると、寸法安定性に劣るものとなりやすく、様々な用途に用いることが困難となる。MD方向における線膨張係数は、ポリアミド樹脂としてナイロン6やナイロン66を用いた場合は、80×10-61/°C以下であることが好ましく、中でも70×10-61/°C以下であることが好ましく、さらには50×10-61/°C以下であることが好ましい。ポリアミド樹脂としてナイロン11やナイロン12を用いた場合は、MD方向における線膨張係数は120×10-61/°C以下であることが好ましく、中でも110×10-61/°C以下であることが好ましい。なお、本発明における線膨張係数は、TAInstruments社製のTMA2940ThermomechanicalAnalyzerを用いてスタンダード膨張プローブで線膨張係数を測定し、窒素流通で50mN荷重をかけ、10°Cから152°Cまで5°C/min昇温で測定するものとする。このとき、後述する曲げ強度、曲げ弾性率を測定する際に作製する試験片と同様のものを用い、0.5cm×0.5cm×1.0cmに試験片を切り出し、JISK7197に基づいて測定し、20~150°Cの領域での平均値を算出するn=3。成形時の樹脂の流れ方向をMD方向、流れと垂直な方向をTD方向とする。さらに、本発明のポリアミド樹脂組成物は、曲げ強度が65MPa以上であることが好ましく、中でも70MPa以上、さらには100MPa以上であることが好ましい。曲げ強度が65MPa未満であると、十分な強度を有しておらず、様々な用途に使用することが困難となる。本発明のポリアミド樹脂組成物において、ポリアミド樹脂としてナイロン6やナイロン66を用いた場合は、曲げ強度は120MPa以上であることが好ましく、中でも130MPa以上であることが好ましく、さらには140MPa以上であることが好ましい。ポリアミド樹脂としてナイロン11やナイロン12を用いた場合は、曲げ強度は65MPa以上であることが好ましく、中でも70MPa以上であることが好ましい。本発明のポリアミド樹脂組成物は、曲げ弾性率が1.8GPa以上であることが好ましく、中でも2.5GPa以上であることが好ましく、さらには3.0GPa以上であることが好ましい。曲げ弾性率が1.8GPa未満であると、剛性に乏しく、曲げ強度が上記の範囲内のものであったとしても、汎用性に乏しく、実用上好ましくない。本発明のポリアミド樹脂組成物において、ポリアミド樹脂としてナイロン6やナイロン66を用いた場合は、曲げ弾性率は2.5GPa以上であることが好ましく、中でも3.0GPa以上であることが好ましく、さらには3.3GPa以上であることが好ましい。ポリアミド樹脂としてナイロン11やナイロン12を用いた場合は、曲げ弾性率は1.8GPa以上であることが好ましく、中でも2.0GPa以上であることが好ましい。なお、本発明における曲げ強度、曲げ弾性率は、以下のような射出成形条件によって得た試験片を用い、ASTMD790に基づき、23°Cで変形速度1mm/分で荷重をかけ、測定を行うものである。射出成形ポリアミド樹脂組成物を、射出成形機東芝機械社製、IS-80G型を用い、ASTM規格の1/8インチ3点曲げ試験片用金型を用いて成形を行い、長さ×幅×厚さ=127mm5インチ×12.7mm1/2インチ×3.2mm1/8インチの試験片を得る。次に、本発明のポリアミド樹脂組成物の製造法について説明する。本発明のポリアミド樹脂組成物の製造法は、ポリアミド樹脂を構成するモノマーと、平均繊維径が10μm以下のセルロース繊維の水分散液とを混合し、酸触媒を添加せずに重合反応を行うものである。そして、本発明の製造法におけるセルロース繊維の水分散液は、このような平均繊維径が10μm以下のセルロース繊維を水に分散させたものであり、水分散液中のセルロース繊維の含有量は0.01~50質量とすることが好ましい。このような水分散液は、精製水とセルロース繊維とをミキサー等で攪拌することにより得ることができる。そして、セルロース繊維の水分散液と、ポリアミド樹脂を構成するモノマーとを混合し、ミキサー等で攪拌することにより均一な分散液とする。その後、分散液を加熱し、150~270°Cまで昇温させて攪拌することにより重合反応させる。このとき、分散液を加熱する際に徐々に水蒸気を排出することにより、セルロース繊維の水分散液中の水分を排出することができる。そして、上記ポリアミド重合時においては、酸触媒を添加せずに重合反応を行う。なお、酸触媒とは、上記したように、リン酸や亜リン酸、塩酸、硫酸などの酸解離定数であるpKaが2以下のものをいう。そして、重合反応終了後は、得られた樹脂組成物を払い出した後、切断してペレットとすることが好ましい。また、セルロース繊維としてバクテリアセルロースを用いる場合においては、セルロース繊維の水分散液として、バクテリアセルロースを精製水に浸して溶媒置換したものを使用してもよい。バクテリアセルロースの溶媒置換したものを用いる際には、溶媒置換後、所定の濃度に調整した後、ポリアミド樹脂を構成するモノマーと混合し、上記と同様に重合反応を進行させることが好ましい。このように、本発明の製造法では、平均繊維径が10μm以下のセルロース繊維を用い、かつセルロース繊維を水分散液のまま重合反応に供することで、分散性が良好な状態で重合反応に供されることとなる。さらに、重合反応に供されたセルロース繊維は、重合反応中のモノマーや水との相互作用により、また上記のような温度条件で攪拌することにより、分散性が向上し、繊維同士が凝集することがなく、平均繊維径が小さいセルロース繊維が良好に分散した樹脂組成物を得ることが可能となる。このように、本発明の製造法によれば、セルロース繊維の分散性が向上するため、重合反応前に添加したセルロース繊維の平均繊維径よりも、重合反応終了後に樹脂組成物中に含有されているセルロース繊維のほうが、平均繊維径や繊維長が小さいものとなることもある。また、本発明の製造法では、セルロース繊維を乾燥させる工程が不要となり、微細なセルロース繊維の飛散が生じる工程を経ずに製造が可能であるため、操業性よくポリアミド樹脂組成物を得ることが可能となる。またモノマーとセルロースを均一に分散させる目的として水を有機溶媒に置換する必要がないため、ハンドリングに優れるとともに製造工程中において化学物質の排出を抑制することが可能となる。なお、本発明の製造法に用いられる、重合反応前のセルロース繊維の平均繊維径の測定方法は以下のとおりである。まず、必要に応じて凍結乾燥したセルロース繊維は電界放射型走査型電子顕微鏡日立製作所社製S-4000を用いて観察する。電子顕微鏡SEM画像からセルロース繊維単繊維の長手方向に対する垂直方向の長さを測定する。このとき、垂直方向の長さのうち最大のものを繊維径とする。同様にして10本のセルロース繊維単繊維の繊維径を測定し、10本の平均値を算出したものを平均繊維径とする。本発明のポリアミド樹脂組成物中には、その特性を大きく損なわない限りにおいて、顔料、熱安定剤、酸化防止剤、耐候剤、可塑剤、滑剤、離型剤、帯電防止剤、耐衝撃剤、難燃剤、相溶化剤などが含有されていてもよい。また、本発明のポリアミド樹脂組成物中には、その特性を大きく損なわない限りにおいて、ポリアミド樹脂以外の他の重合体が含有されていてもよい。他の重合体としては、例えば、ポリオレフィン、ポリエステル、ポリカーボネート、ポリスチレン、ポリメチルメタアクリレート、ポリアクリロニトリル-ブタジエン-スチレン共重合体、液晶ポリマー、ポリアセタールなどが挙げられる。なお、本発明のポリアミド樹脂組成物は、射出成形、ブロー成形、押出成形、発泡成形等の成形方法により、各種成形体とすることができる。すなわち、射出成形してなる成形体、あるいは、押出し成形してなるフィルム、シート、および、これらフィルム、シートから加工してなる成形体、あるいは、ブロー成形してなる中空体、および、この中空体から加工してなる成形体、溶融紡糸して得られる繊維などとすることができる。これらの成形体の具体例としては、パソコン筐体部品および筐体、携帯電話筐体部品および筐体、その他OA機器筐体部品、コネクター類等の電化製品用樹脂部品;バンパー、インストルメントパネル、コンソールボックス、ガーニッシュ、ドアトリム、天井、フロア、エンジン周りのパネル等の自動車用樹脂部品をはじめ、コンテナーや栽培容器等の農業資材や農業機械用樹脂部品;浮きや水産加工品容器等の水産業務用樹脂部品;皿、コップ、スプーン等の食器や食品容器;注射器や点滴容器等の医療用樹脂部品;ドレーン材、フェンス、収納箱、工事用配電盤等の住宅土木建築材用樹脂部品;花壇用レンガ、植木鉢等の緑化材用樹脂部品;クーラーボックス、団扇、玩具等のレジャー雑貨用樹脂部品;ボールペン、定規、クリップ等の文房具用樹脂部品;繊維を製編織して得られる織編物や不織布等が挙げられる。以下、本発明を実施例によりさらに具体的に説明する。なお、実施例中の各種の特性値の測定法は以下のとおりである。分子量測定示差屈折率検出器UV検出器:東ソー株式会社製UV-8020、RI検出器:東ソー株式会社製RI-8020を備えたゲル浸透クロマトグラフィGPC装置東ソー株式会社製を用い、ヘキサフルオロイソプロパノールHFIPを溶離液として、流速0.4ml/min、40°Cで測定した。カラムはTOSOHTSKgelGMHHR-Hを用いた。得られたポリアミド樹脂組成物ペレット7~8mgをHFIP5mgに溶解後、0.45μmフィルターとWaters社製Sep-PakPlusPS-1Cartridgesを連結させて濾過してから測定に供した。分子量はVARIAN社製EasiVialTMPMポリメチルメタクリレートを標準試料として換算した。色調測定L値、a値、b値前記の方法で測定した。曲げ弾性率、曲げ強度得られたポリアミド樹脂組成物ペレットを用い、前記の方法により測定した。熱変形温度HDT得られたポリアミド樹脂組成物ペレットを用い、前記の方法により測定した。線膨張係数得られたポリアミド樹脂組成物ペレットを用い、前記の方法により測定した。セルロース繊維の平均繊維径得られたポリアミド樹脂組成物中のセルロース繊維の平均繊維径や、重合反応に供した重合反応前のセルロース繊維の平均繊維径は、前記の方法により測定し、算出した。実施例1セルロース繊維の水分散液として、セリッシュKY100Gダイセルファインケム社製:平均繊維径が125nmのセルロース繊維が10質量含有されたものを使用し、これに精製水を加えてミキサーで攪拌し、セルロース繊維の含有量が3質量の水分散液を調整した。このセルロース繊維の水分散液170質量部と、ε-カプロラクタム216質量部と、アミノカプロン酸44質量部とを、均一な溶液となるまでミキサーで攪拌、混合した。続いて、この混合溶液を徐々に加熱し、加熱の途中において水蒸気を排出しながら、240°Cまで温度を上げ、240°Cにて1時間攪拌し、重合反応を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、シリンダ温度260°C、金型温度80°Cとした。実施例2実施例1と同様にしてセルロース繊維の含有量が3質量の水分散液を調整し、このセルロース繊維の水分散液70質量部と、ε-カプロラクタム100質量部とを、均一な溶液となるまでさらにミキサーで攪拌、混合した。続いて、この混合溶液を攪拌しながら240°Cに加熱し、徐々に水蒸気を放出しつつ、0kgf/cm2から7kgf/cm2の圧力まで昇圧した。そののち大気圧まで放圧し、240°Cで1時間重合反応を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、シリンダ温度260°C、金型温度80°Cとした。実施例3実施例1と同様にしてセルロース繊維の含有量が3質量の水分散液を調整し、このセルロース繊維の水分散液70質量部と、ナイロン66塩100質量部とを、均一な溶液となるまでミキサーで攪拌、混合した。続いて、この混合溶液を230°Cで攪拌しながら、内圧が15kgf/cm2になるまで加熱した。その圧力に到達後、徐々に水蒸気を放出しつつ、加熱を続けてその圧力を保持した。280°Cに達した時点で、常圧まで放圧し、さらに1時間重合を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、シリンダ温度290°C、金型温度80°Cとした。実施例4実施例1と同様にしてセルロース繊維の含有量が3質量の水分散液を調整した。このセルロース繊維の水分散液94質量部と、アミノウンデカン酸140質量部とを、均一な溶液となるまでミキサーで攪拌、混合した。続いて、この混合溶液を徐々に加熱し、加熱の途中において水蒸気を排出しながら、200°Cまで温度を上げ、240°Cにて1時間攪拌し、重合反応を行った。このとき、酸触媒を添加せずに重合反応を行った。重合が終了した時点で得られた樹脂組成物を払い出し、これを切断してペレットとした。得られたペレットをそのまま試験片の成形に供した。なお、曲げ強度等の測定に使用する試験片を得る際の射出成形条件は、シリンダ温度210°C、金型温度80°Cとした。実施例5実施例1と同様にしてセルロース繊維の含有量が3質量の水分散液を調整し、このセルロース繊維の水分散液70質量部と、12-アミノドデカン酸100質量部とを、均一な溶液となるまでミキサーで攪拌、混合した。続いて、この混合溶液を徐々に加熱し、加熱の途中において水蒸気を排出しながら、200°Cまで温度を上げ、230°Cにて1時間攪拌し、重合反応を行った。このとき、酸触媒を添加せずに重合反応を行った。重合が終了した時点で得られた樹脂組成物を払い出し、これを切断してペレットとした。得られたペレットをそのまま試験片の成形に供した。なお、曲げ強度等の測定に使用する試験片を得る際の射出成形条件は、シリンダ温度210°C、金型温度80°Cとした。実施例6セルロース繊維の水分散液として、セリッシュKY100Sダイセルファインケム社製:平均繊維径が140nmのセルロース繊維が25質量含有されたものを使用した。このセルロース繊維の水分散液105質量部と、ε-カプロラクタム216質量部と、アミノカプロン酸44質量部と、精製水157質量部とを、均一な溶液となるまでミキサーで攪拌、混合した。続いて、この混合溶液を徐々に加熱し、加熱の途中において水蒸気を排出しながら、240°Cまで温度を上げ、240°Cにて1時間攪拌し、重合反応を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、実施例1と同様であった。実施例7セルロース繊維の水分散液として、セリッシュKY100Sダイセルファインケム社製:平均繊維径が140nmのセルロース繊維が25質量含有されたものを使用した。このセルロース繊維の水分散液160質量部と、ε-カプロラクタム170質量部と、アミノカプロン酸30質量部と、精製水150質量部とを、均一な溶液となるまでミキサーで攪拌、混合した。続いて、この混合溶液を徐々に加熱し、加熱の途中において水蒸気を排出しながら、240°Cまで温度を上げ、240°Cにて1時間攪拌し、重合反応を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、実施例1と同様であった。製造例1:バクテリアセルロースの製造0.5質量グルコース、0.5質量ポリペプトン、0.5質量酵母エキス、0.1質量硫酸マグネシウム7水和物からなる組成の培地50mlを、200ml容三角フラスコに分注し、オートクレーブで120°C、20分間蒸気滅菌した。これに試験管斜面寒天培地で生育させたGluconacetobacterxylinusNBRC16670を1白金耳接種し、30°Cで7日間静置培養した。7日後、培養液の上層に白色のゲル膜状のバクテリアセルロースが生成した。実施例8セルロース繊維として製造例1で得られたバクテリアセルロースを使用した。バクテリアセルロースをミキサーで破砕後、水で浸漬、洗浄を繰り返すことにより、水置換を行った。水置換後のバクテリアセルロースの水分散液平均繊維径が60nmのバクテリアセルロースが4.1質量含有されたもの31質量部と、ε-カプロラクタム216質量部と、アミノカプロン酸44質量部と、精製水50質量部とを、均一な溶液となるまでミキサーで攪拌、混合した。続いて、この混合溶液を徐々に加熱し、加熱の途中において水蒸気を排出しながら、240°Cまで温度を上げ、240°Cにて1時間攪拌し、重合反応を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、実施例1と同様であった。実施例9実施例8と同様にして得た水置換後のバクテリアセルロースの水分散液平均繊維径が60nmのバクテリアセルロースが6.5質量含有されたもの35質量部と、ε-カプロラクタム194質量部と、アミノカプロン酸40質量部と、精製水90質量部とを、均一な溶液となるまでミキサーで攪拌、混合した。続いて、この混合溶液を徐々に加熱し、加熱の途中において水蒸気を排出しながら、240°Cまで温度を上げ、240°Cにて1時間攪拌し、重合反応を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、実施例1と同様であった。実施例10不織布の製造工程において屑糸として出されたセルロース繊維の集合体に、精製水を加えてミキサーで攪拌し、平均繊維径が120nmのセルロース繊維が3質量含有された水分散液を調整した。このセルロース繊維の水分散液85質量部と、ε-カプロラクタム216質量部と、アミノカプロン酸44質量部とを、均一な溶液となるまでミキサーで攪拌、混合した。続いて、この混合溶液を徐々に加熱し、加熱の途中において水蒸気を排出しながら、240°Cまで温度を上げ、240°Cにて1時間攪拌し、重合反応を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、実施例1と同様であった。実施例11実施例10と同様のセルロース繊維が3質量含有された水分散液を用い、このセルロース繊維の水分散液170質量部と、ε-カプロラクタム216質量部と、アミノカプロン酸44質量部とを、均一な溶液となるまでミキサーで攪拌、混合した。続いて、この混合溶液を徐々に加熱し、加熱の途中において水蒸気を排出しながら、240°Cまで温度を上げ、240°Cにて1時間攪拌し、重合反応を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、実施例1と同様であった。実施例12実施例10と同様のセルロース繊維が5質量含有された水分散液を用い、このセルロース繊維の水分散液260質量部と、ε-カプロラクタム108質量部と、アミノカプロン酸22質量部とを、均一な溶液となるまでミキサーで攪拌、混合した。続いて、この混合溶液を徐々に加熱し、加熱の途中において水蒸気を排出しながら、240°Cまで温度を上げ、240°Cにて1時間攪拌し、重合反応を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、実施例1と同様であった。製造例2:微細化セルロースの製造セルロース定性ろ紙No.12gを、0.025gの2,2,6,6‐テトラメチル-1-ピペリジン-N-オキシルTEMPOと0.25gの臭化ナトリウムとを溶解した水100mlに分散させた。その後、13重量次亜塩素酸ナトリウム水溶液を、1gのパルプに対して次亜塩素酸ナトリウムの量が4.3mmolとなるように加えた。pHスタットでpHが10.5になるように水酸化ナトリウム水溶液を加え、pHが変化しなくなるところで反応を停止した。内容物を遠心分離法により水で4回洗浄し、家庭用ミキサーで30分間解繊を行った。得られたセルロース繊維の平均繊維径は110nmであった。実施例13製造例2で得られたセルロース繊維が1.6質量含有された水分散液を用い、このセルロース繊維の水分散液95質量部と、ε-カプロラクタム131質量部と、アミノカプロン酸26質量部とを、均一な溶液となるまでミキサーで攪拌、混合した。続いて、この混合溶液を徐々に加熱し、加熱の途中において水蒸気を排出しながら、240°Cまで温度を上げ、240°Cにて1時間攪拌し、重合反応を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、実施例1と同様であった。実施例14不織布の製造工程において屑糸として出されたセルロース繊維の集合体に、精製水を加えてミキサーで攪拌し、平均繊維径が3240nmのセルロース繊維が6質量含有された水分散液を調整した。このセルロース繊維の水分散液170質量部と、ε-カプロラクタム216質量部と、アミノカプロン酸44質量部とを、均一な溶液となるまでミキサーで攪拌、混合した。続いて、この混合溶液を徐々に加熱し、加熱の途中において水蒸気を排出しながら、240°Cまで温度を上げ、240°Cにて1時間攪拌し、重合反応を行った。このとき、酸触媒を添加せずに重合反応を行った。重合が終了した時点で得られた樹脂組成物を払い出し、これを切断してペレットとした。得られたペレットを95°Cの熱水で処理し、精練を行い、乾燥させた。なお、曲げ強度等の測定に使用する試験片を得る際の射出成形条件は、実施例1と同様であった。実施例15実施例14と同様のセルロース繊維が6質量含有された水分散液用いた以外は、実施例3と同様にして重合反応を行い、ペレットを得た。なお、曲げ強度等の測定に使用する試験片を得る際の射出成形条件は、実施例3と同様であった。実施例16実施例14と同様のセルロース繊維が6質量含有された水分散液用いた以外は、実施例4と同様にして重合反応を行い、ペレットを得た。なお、曲げ強度等の測定に使用する試験片を得る際の射出成形条件は、実施例4と同様であった。実施例17実施例14と同様のセルロース繊維が6質量含有された水分散液用いた以外は、実施例5と同様にして重合反応を行い、ペレットを得た。なお、曲げ強度等の測定に使用する試験片を得る際の射出成形条件は、実施例5と同様であった。比較例1セルロース繊維の水分散液を加えなかった以外は実施例1と同様にしてポリアミド樹脂組成物を得た。なお、曲げ強度等の測定に使用する試験片を得る際の射出成形条件は、実施例1と同様であった。比較例2セルロース繊維の水分散液を加えなかった以外は実施例3と同様にしてポリアミド樹脂組成物を得た。なお、曲げ強度等の測定に使用する試験片を得る際の射出成形条件は、実施例3と同様であった。比較例3セルロース繊維の水分散液を加えなかった以外は実施例4と同様にしてポリアミド樹脂組成物を得た。なお、曲げ強度等の測定に使用する試験片を得る際の射出成形条件は、実施例4と同様であった。比較例4セルロース繊維の水分散液を加えなかった以外は実施例5と同様にしてポリアミド樹脂組成物を得た。なお、曲げ強度等の測定に使用する試験片を得る際の射出成形条件は、実施例5と同様であった。比較例5セルロース繊維としてコットンの短繊維平均繊維径16μmを使用し、重合反応前に亜リン酸触媒を0.52質量部添加して重合反応を行った以外は、実施例1と同様にしてポリアミド樹脂組成物を得た。なお、曲げ強度等の測定に使用する試験片を得る際の射出成形条件は、実施例1と同様であった。比較例6セルロース繊維として、比較例5と同様のコットンの短繊維平均繊維径16μmを使用し、重合反応前に亜リン酸触媒を0.2質量部添加して重合反応を行った以外は、実施例3と同様にしてポリアミド樹脂組成物を得た。なお、曲げ強度等の測定に使用する試験片を得る際の射出成形条件は、実施例3と同様であった。比較例7セルロース繊維として、比較例5と同様のコットンの短繊維平均繊維径16μmを使用し、重合反応前にリン酸触媒を0.14質量部添加して重合反応を行った以外は、実施例4と同様にしてポリアミド樹脂組成物を得た。なお、曲げ強度等の測定に使用する試験片を得る際の射出成形条件は、実施例4と同様であった。比較例8セルロース繊維として、比較例5と同様のコットンの短繊維平均繊維径16μmを使用し、重合反応前に亜リン酸触媒を0.2質量部添加して重合反応を行った以外は、実施例5と同様にしてポリアミド樹脂組成物を得た。なお、曲げ強度等の測定に使用する試験片を得る際の射出成形条件は、実施例5と同様であった。比較例9セルロース繊維の水分散液として、セリッシュKY100Sダイセルファインケム社製:平均繊維径が140nmのセルロース繊維が25質量含有されたものを使用した。このセルロース繊維の水分散液312質量部と、ε-カプロラクタム108質量部と、アミノカプロン酸22質量部とを、均一な溶液となるまでミキサーで攪拌、混合した。続いて、この混合溶液を徐々に加熱し、加熱の途中において水蒸気を排出しながら、240°Cまで温度を上げ、240°Cにて1時間攪拌し、重合反応を行ったところ、攪拌できず、重合が困難であった。比較例10重合反応前に亜リン酸触媒を0.52質量部添加して重合反応を行った以外は実施例1と同様にしてポリアミド樹脂組成物を得た。なお、曲げ強度等の測定に使用する試験片を得る際の射出成形条件は、実施例1と同様であった。比較例11重合反応前に亜リン酸触媒を0.2質量部添加して重合反応を行った以外は実施例2と同様にしてポリアミド樹脂組成物を得た。なお、曲げ強度等の測定に使用する試験片を得る際の射出成形条件は、実施例2と同様であった。比較例12重合反応前に亜リン酸触媒を0.2質量部添加して重合反応を行った以外は実施例3と同様にしてポリアミド樹脂組成物を得た。なお、曲げ強度等の測定に使用する試験片を得る際の射出成形条件は、実施例3と同様であった。比較例13重合反応前にリン酸触媒を0.14質量部添加して重合反応を行った以外は実施例4と同様にしてポリアミド樹脂組成物を得た。なお、曲げ強度等の測定に使用する試験片を得る際の射出成形条件は、実施例4と同様であった。比較例14重合反応前に亜リン酸触媒を0.2質量部添加して重合反応を行った以外は実施例5と同様にしてポリアミド樹脂組成物を得た。なお、曲げ強度等の測定に使用する試験片を得る際の射出成形条件は、実施例5と同様であった。比較例15重合反応前に亜リン酸触媒を0.52質量部添加して重合反応を行った以外は実施例6と同様にしてポリアミド樹脂組成物を得た。なお、曲げ強度等の測定に使用する試験片を得る際の射出成形条件は、実施例6と同様であった。比較例16重合反応前に亜リン酸触媒を0.47質量部添加して重合反応を行った以外は実施例9と同様にしてポリアミド樹脂組成物を得た。なお、曲げ強度等の測定に使用する試験片を得る際の射出成形条件は、実施例9と同様であった。比較例17重合反応前に亜リン酸触媒を0.26質量部添加して重合反応を行った以外は実施例11と同様にしてポリアミド樹脂組成物を得た。なお、曲げ強度等の測定に使用する試験片を得る際の射出成形条件は、実施例11と同様であった。比較例18セルロース繊維として、セリッシュKY100Gダイセルファインケム社製:平均繊維径が125nmのセルロース繊維が10質量含有されたものを凍結乾燥後、粉砕処理を施し、粉末状セルロースとしたものを使用した。ナイロン6ユニチカ社製BRL数平均分子量17000100質量部に対して、得られた粉末状セルロース2質量部をブレンドし、スクリュー径が30mm、平均溝深さが2.5mmの二軸押出機池貝社製PCM-30に供給し、バレル温度240°C、スクリュー回転数120rpm、滞留時間2.7分にて溶融混練した。溶融混練で得られた樹脂組成物を払い出し、これを切断してペレットとした。得られたペレットをそのまま成形し、各種物性測定を行った。なお、曲げ強度等の測定に使用する試験片を得る際の射出成形条件は、実施例1と同様であった。比較例19ナイロン6に代えて、ナイロン66ユニチカ社製マラニールA125数平均分子量18000を用いた以外は、比較例18と同様にして溶融混練を行って樹脂組成物を得、ペレットとした。なお、曲げ強度等の測定に使用する試験片を得る際の射出成形条件は、実施例3と同様であった。比較例20ナイロン6に代えて、ナイロン11アルケマ社RILSANBMN数平均分子量15000を用いた以外は、比較例18と同様にして溶融混練を行って樹脂組成物を得、ペレットとした。なお、曲げ強度等の測定に使用する試験片を得る際の射出成形条件は、実施例4と同様であった。比較例21ナイロン6に代えて、ナイロン12アルケマ社RILSANAMN数平均分子量15000を用いた以外は、比較例18と同様にして溶融混練を行って樹脂組成物を得、ペレットとした。なお、曲げ強度等の測定に使用する試験片を得る際の射出成形条件は、実施例5と同様であった。実施例1~17、比較例1~21で得られたポリアミド樹脂組成物の特性値を測定した結果を表1に示す。表1から明らかなように、実施例1~17で得られたポリアミド樹脂組成物は、繊維径が10μm以下のセルロース繊維の水分散液とポリアミド樹脂を構成するモノマーを混合し、酸触媒を添加せずに重合反応を行うことにより得られたものであったため、ポリアミド樹脂中に微細なセルロース繊維が凝集することなく均一に分散され、酸触媒を添加していないため、セルロース自身の分解着色もなく色調の良いポリアミド樹脂組成物であった。このため、実施例1~17で得られたポリアミド樹脂組成物は、いずれも色調を示すL値が20以上、a値が10以下、b値が20以下であることを同時に満足し、曲げ弾性率、曲げ強度ともに高く、さらに、MD方向の線膨張係数は低く、機械的特性に優れたものであった。さらには、熱変形温度が高く耐熱性にも優れていた。一方、比較例1~4で得られたポリアミド樹脂組成物は、セルロース繊維を含有していないものであったため、実施例1~5のポリアミド樹脂組成物と比較して、曲げ弾性率、曲げ強度、熱変形温度のいずれも低く、線膨張係数は高い値を示しており、機械的特性、耐熱性ともに劣るものであった。比較例5~8で得られたポリアミド樹脂組成物は、繊維径が10μmを超えるセルロース繊維を用いて酸触媒添加のもと重合反応を行ったものであり、得られたポリアミド樹脂組成物は、平均繊維径が10μmを超えるセルロース繊維が含有されたものであったため、実施例1~5のポリアミド樹脂組成物と比較して、曲げ弾性率、曲げ強度、熱変形温度のいずれも低く、線膨張係数は高い値を示しており、機械的特性、耐熱性ともに劣るものであった。さらに、セルロース繊維自体が分解着色しているものであるため、いずれも色調を示すL値が20以上、a値が10以下、b値が20以下であることを同時に満足せず、色調に劣るものであった。比較例9では、セルロース繊維の含有量が多すぎたため、重合反応時に攪拌が困難となり、樹脂組成物を得ることができなかった。比較例10~17で得られたポリアミド樹脂組成物は、酸触媒を添加して重合反応を行ったものであるため、セルロース繊維自体が分解着色し、いずれも色調を示すL値が20以上、a値が10以下、b値が20以下であることを同時に満足せず、色調に劣るものであった。さらには、実施例1~5のポリアミド樹脂組成物と比較して、耐熱性に劣り、曲げ弾性率、曲げ強度のいずれも若干低く、線膨張係数は若干高い値を示していた。比較例18~21で得られたポリアミド樹脂組成物は、本発明の製造法ではない溶融混練法で得られたものであったため、溶融混練する工程において、セルロース繊維の分散性が悪く、セルロース繊維の凝集が生じた。このため、比較例18~21で得られたポリアミド樹脂組成物は、平均繊維径が大きいセルロース繊維が含有されたものとなり、実施例1~5で得られた樹脂組成物セルロース繊維を同量含有するものと比較して、曲げ弾性率、曲げ強度、熱変形温度のいずれも低く、線膨張係数は高い値を示しており、機械的特性、耐熱性ともに劣るものであった。"